СПОСОБ ПОЛУЧЕНИЯ МОДИФИЦИРОВАННОГО СОПРЯЖЕННОГО ДИЕНОВОГО ПОЛИМЕРА, МОДИФИЦИРОВАННЫЙ СОПРЯЖЕННЫЙ ДИЕНОВЫЙ ПОЛИМЕР И РЕЗИНОВАЯ КОМПОЗИЦИЯ

1. Способ получения модифицированного сопряженного диенового полимера, включающий стадию модификации (A), на которой сопряженный диеновый полимер, имеющий содержание цис-1,4-связей 98,5% или больше и обладающий активными концами, подвергают реакции модификации с введением алкоксисиланового соединения, содержащего две или несколько реакционных групп, включая алкоксисилильную группу, в активный конец цепи сопряженного диенового полимера, и стадию конденсации (B), на которой остаток алкоксисиланового соединения, введенного в активный конец цепи полимера, подвергают реакции конденсации в присутствии катализатора конденсации, который включает, по меньшей мере, один элемент из элементов групп 4A, 2B, 3B, 4B и 5B периодической таблицы.
1
2
3
1
2
3
1
2
2. Способ получения модифицированного сопряженного диенового полимера по п.1, где сопряженный диеновый полимер полимеризован в присутствии каталитической композиции, которая включает смесь компонентов (a)-(c) в качестве основного компонента, компонентом (a) является содержащее лантаноид соединение, которое содержит, по меньшей мере, один элемент из ряда лантаноидов или продукт реакции, полученный при взаимодействии содержащего лантаноид соединения с основанием Льюиса, компонентом (b) является, по меньшей мере, одно соединение, выбранное из алюминоксана и алюминийорганического соединения, описываемого общей формулой (1) AlRR R, где R и R по отдельности представляют собой углеводородную группу, содержащую от 1 до 10 атомов углерода или атом водорода, и R представляет собой углеводородную группу, содержащую от 1 до 10 атомов углерода, которая такая же или отличается от R и R, и компонент (c) представляет йодсодержащее соединение, которое содержит, по меньшей мере, один атом йода в молекулярной структуре.
3. Способ получения сопряженного диенового полимера по п.1, где сопряженный диеновый полимер имеет отношение (Mw/Mn) средневесовой молекулярной массы (Mw) к среднечисловой молекулярной массе (Mn), определенное методом гельпроникающей хроматографии, 3,5 или меньше.
4. Способ получения сопряженного диенового полимера по п.1, где сопряженный диеновый полимер имеет содержание 1,2-винильных связей 0,5 мас.% или меньше.
5. Способ получения сопряженного диенового полимера по п.1, где катализатор конденсации включает титан (Ti).
6. Способ получения сопряженного диенового полимера по п.1, где алкоксисилановое соединение включает, по меньшей мере, одну функциональную группу, выбранную из (f) эпоксидной группы, (g) изоцианатной группы, (h) карбонильной группы и (i) цианогруппы.
7. Способ получения сопряженного диенового полимера по п.1, где дополнительно добавляют алкоксисилановое соединение, которое включает, по меньшей мере, одну функциональную группу, выбранную из (j) аминогруппы, (k) иминогруппы и (l) меркаптогруппы.
8. Способ получения сопряженного диенового полимера по п.1, где реакцию конденсации на стадии (B) проводят в водном растворе, имеющем величину pH от 9 до 14 и температуру от 85 до 180°C.
9. Способ получения сопряженного диенового полимера по п.1, где сопряженным диеновым соединением, которое образует модифицированный сопряженный диеновый полимер, является, по меньшей мере, одно сопряженное диеновое соединение, выбранное из 1,3-бутадиена, изопрена и 2,3-диметил-1,3-бутадиена.
10. Модифицированный сопряженный диеновый полимер, полученный способом получения модифицированного сопряженного диенового полимера по любому из пп.1-9.
11. Резиновая композиция, включающая модифицированный сопряженный диеновый полимер по п.10 в качестве каучукового компонента.
12. Резиновая композиция по п.11, дополнительно включающая, по меньшей мере, один компонент, выбранный из группы, состоящей из технического углерода и диоксида кремния.
13. Резиновая композиция по п.12, где резиновая композиция содержит, по меньшей мере, один компонент, выбранный из группы, включающей технический углерод и диоксид кремния в количестве от 20 до 120 мас.ч в расчете на 100 мас.ч каучукового компонента, который содержит модифицированный сопряженный диеновый полимер, в количестве от 20 мас.% или больше.
14. Резиновая композиция по п.11, где каучуковый компонент включает от 20 до 100 мас.% модифицированного сопряженного диенового полимера и от 0 до 80 мас.%, по меньшей мере, одного каучукового компонента, выбранного из группы, включающей натуральный каучук, синтетический изопреновый каучук, бутадиеновый каучук, бутадиен-стирольный каучук, каучук на основе сополимера этилен-α-олефин, каучук на основе сополимера этилен-α-олефин-диен, каучук на основе сополимера акрилонитрил-бутадиен, хлоропреновый каучук и галогенированный бутилкаучук, при условии, что модифицированный сопряженный диеновый полимер+каучуковый компонент, отличный от модифицированного сопряженного диенового полимера=100 мас.%.
15. Элемент шины, включающий резиновую композицию по п.11.
16. Шина, включающая элемент шины по п.15.